(57)【特許請求の範囲】
【請求項１】
支持体面上に形成された少なくとも１層の熱変色性樹脂層の表面に、当該熱変色性樹脂層の色によって隠し文字又は隠し絵柄となりかつ加熱時に上記熱変色性樹脂層に浸透して染着する浸透性染料を含有する着色組成物で文字又は絵柄を描き、
加熱することにより、着色組成物中の浸透性染料を上記熱変色性樹脂層に浸透させて染着し、
再加熱による上記熱変色性樹脂層の変色によって上記浸透性染料の上記隠し文字又は隠し絵柄の筆跡を上記熱変色性樹脂層に現出させるようにしたことを特徴とする絵付け方法。
【請求項２】
少なくとも１層の熱変色性樹脂層の表面が支持体面上に形成された請求項１記載の絵付け方法に用いる支持体と、
上記熱変色性樹脂層の色によって隠し文字又は隠し絵柄となりかつ加熱時に上記熱変色性樹脂層に浸透して染着する浸透性染料を含有する請求項１記載の絵付け方法に用いる着色組成物とを
必須の組み合わせ要素とする絵付けセット。
【請求項３】
支持体が陶器製又は合成樹脂製コップである請求項２記載の絵付けセット。
【請求項４】
着色組成物が、クレヨン、パス、水性絵具、油性絵具、コンテ、マーキングペン用インキ組成物、ボールペン用インキ組成物のいずれかである請求項２又は３記載の絵付けセット。
【請求項５】
熱変色性樹脂層が熱変色性インキで形成された請求項２〜４のいずれか１項に記載の絵付けセット。
【請求項６】
熱変色性インキが、エポキシ樹脂、エポキシアクリレート樹脂、アクリル樹脂、ポリエステル樹脂のいずれかを含有する請求項５記載の絵付けセット。
【請求項７】
熱変色性樹脂層が熱変色性印刷層である請求項２〜６のいずれか１項に記載の絵付けセット。
【発明の詳細な説明】
【０００１】
【発明の属する技術分野】
本発明は、マグカップ等の容器などの支持体上に絵付けする絵付け方法及びそれに用いる絵付けセットに関する。
【０００２】
【従来の技術】
従来、容器等の支持体上に絵付けする方法として特開平８−１０８１３０号に係る技術が提供されている。これは、支持体表面を合成樹脂で塗工し、当該合成樹脂面を焼き付け加工し、この焼き付け加工された当該合成樹脂層の塗面を描画面として、当該合成樹脂層に浸透し染着する浸透性インキを用いて、模様や文字等を描き、当該インキを合成樹脂層に浸透させて定着させる絵付け方法である。
【０００３】
【発明が解決しようとする課題】
しかしこの絵付け方法は、浸透性インキを用いて当該浸透性インキを合成樹脂層に浸透させて定着させ、光沢性かつ耐久性のある筆跡を合成樹脂層に形成させる点ではすぐれているとはいうものの、合成樹脂層の塗面に模様や文字等を描くだけにすぎないことから、絵付け方法として更に興味を引き起こす方法が望まれていた。すなわち、所定の温度域以外では上記合成樹脂層上にて着色状態で絵付けされた絵柄や文字などが隠されており、所定の温度域になると上記合成樹脂層が無色状態になり、隠されていた絵柄や文字などが浮かび上がってくる絵付け方法である。例えば、マグカップ表面の合成樹脂層上に特定の人物に伝えたいオリジナルの絵柄やメッセージ等の文字を隠し描き、特定の人物がマグカップに湯を入れて加熱することで、上記合成樹脂層上に描かれた隠し文字や絵柄などが現出して、オリジナルの絵柄やメッセージ等を受けとることができる絵付け方法である。しかし同絵付け方法を採用する場合であっても、光沢性を備えると共に、耐洗剤性、耐アルコール性及び耐温水性等の耐久性のある筆跡を合成樹脂層に形成させることは必要不可欠である。
【０００４】
本発明の課題は、マグカップ等の支持体上に隠し文字や絵柄を描くことができ、湯等の加熱によって所定の温度域になると、隠されていた絵柄や文字などが浮かび上がってくるとともに、浮かび上がってきた絵柄や文字などが光沢性を備え、かつ耐洗剤性、耐アルコール性及び耐温水性等の耐久性のある筆跡を形成することができる絵付け方法、及び同絵付け方法を達成するための絵付けセットを提供するところにある。
【０００５】
【課題を解決するための手段】
本発明者は上記問題点を解決すべく鋭意検討した結果、以下の絵付け方法を開発した。すなわち、上記の支持体上に形成する合成樹脂層として、例えば常温では描画材又は筆記具等の着色組成物の筆跡を隠蔽し、加熱により一定の温度域に達すると同筆跡の隠蔽性が解除される熱変色性インキを用いて熱変色性樹脂層を容器等の支持体上に形成する。そして、この熱変色性樹脂層が形成された支持体を用いて、この熱変色性樹脂層の上に、上記加熱時に当該熱変色性樹脂層に浸透し染着する浸透性染料を含む描画材又は筆記具等の着色組成物を用いて文字や絵柄などを描く。次に、加熱することで、着色組成物中の浸透性染料を上記熱変色性樹脂層に浸透させて染着させる。ここで、上記熱変色性樹脂層に染着された文字や絵柄等は、例えば常温時、熱変色性樹脂層の色の隠蔽作用によって、隠し文字や絵柄等となっている。従って、この支持体は、例えば常温時、熱変色性樹脂層に隠し文字や絵柄等が染着されて固定されている。因って、隠し文字や絵柄等が熱変色性樹脂層に染着されたこの支持体を、再加熱すると、上記の隠し文字や絵柄などが熱変色性樹脂層に現出できる。
【０００６】
すなわち、請求項１記載の発明は、支持体面上に形成された少なくとも１層の熱変色性樹脂層の表面に、当該熱変色性樹脂層の色によって隠し文字又は隠し絵柄等となりかつ加熱時に上記熱変色性樹脂層に浸透して染着する浸透性染料を含有する着色組成物で文字又は絵柄等を描き、加熱することにより、着色組成物中の浸透性染料を上記熱変色性樹脂層に浸透させて染着し、再加熱による上記熱変色性樹脂層の変色によって上記浸透性染料の上記隠し文字又は隠し絵柄等の筆跡を上記熱変色性樹脂層に現出させるようにしたことを特徴とする絵付け方法である。
【０００７】
この絵付け方法によって、例えばマグカップ等の支持体上に上記着色組成物で隠し文字や絵柄を描くことができ、この隠し文字や絵柄が描かれたマグカップ等の支持体を例えば特定又は不特定の相手方に提供することにより、提供された者が湯等によって再加熱して所定の温度域にすると、隠されていた絵柄や文字などが浮かび上がってメッセージ等を受け取ることができるものである。しかもこの浮かび上がってきた絵柄や文字などは、熱変色性樹脂層に浸透させて染着しているため、光沢性を備え、かつ耐洗剤性、耐アルコール性及び耐温水性等の耐久性のある筆跡を形成することができる。したがって、食器などに絵付けした場合など繰り返しの洗浄にも耐久性を有する。
【０００８】
上記の絵付け方法で絵付けするには、上記の支持体と上記の着色組成物とを必須の組み合わせ要素とする絵付けセットによって達成される。請求項２の発明は、少なくとも１層の熱変色性樹脂層が支持体面上に形成された請求項１記載の支持体と、上記熱変色性樹脂層の色によって隠し文字又は隠し絵柄等となりかつ加熱時に上記熱変色性樹脂層に浸透して染着する浸透性染料を含有する請求項１記載の着色組成物とを必須の組み合わせ要素とする絵付けセットである。
【０００９】
支持体は文字又は絵柄等を描く描画面として構成されるものであれば特に限定されない。しかし、例えば陶磁器製のマグカップや合成樹脂製のコップの場合、熱変色性樹脂層に浸透・染着され、例えば常温時、熱変色性樹脂層の色によって隠されていた浸透性染料の文字又は絵柄等が、湯等の再加熱により、熱変色性樹脂層で出現するため、これらの絵付け方法によって作られた、隠し文字又は絵柄等のある陶磁器製のマグカップや合成樹脂製のコップを特定又は不特定の相手方にプレゼントすれば、当該相手方がコップ使用時にメッセージ等がコップ表面に浮かび上がり、相手方に伝達することができるもので、従来には全くない面白さの絵付けとすることができ、著しく興味を引き起こす。請求項３の発明は、支持体が陶磁器製又は合成樹脂製コップである請求項２記載の絵付けセットである。
【００１０】
なお、本発明でいう着色組成物は、浸透性染料を含有する着色組成物で、具体的には、クレヨン、パス、水性絵具、油性絵具、コンテなどの描画材のほか、マーキングペン用インキ組成物、ボールペン用インキ組成物等が充填された筆記具など各種着色手段に適用される組成物である。請求項４の発明は着色組成物がクレヨン、パス、水性絵具、油性絵具、コンテ、マーキングペン用インキ組成物、ボールペン用インキ組成物のいずれかである請求項２又は３記載の絵付けセットである。
【００１１】
支持体上に形成される熱変色性樹脂層は熱変色性インキで形成されることが望ましい。本発明で言う熱変色性インキは、温度によって色が変化するインキ組成物をいう。公知の熱変色性インキとしては、例えば温度によって色が変化する顔料を熱硬化型の合成樹脂に分散させたインキ組成物がある。また特開平７−３２４１７８号などの様に、熱変色性マイクロカプセルと光重合性組成物を基本成分とする紫外線硬化型熱変色性インキ組成物であっても使用できる。また特開平８−４８９２３号などの様に、温度によって色が変化する顔料を紫外線硬化型の合成樹脂に分散させた紫外線硬化型熱変色性インキ組成物であっても使用できる。本請求項５の発明は熱変色性樹脂層が熱変色性インキで形成された請求項２、３又は４記載の絵付けセットである。
【００１２】
熱変色性インキには、熱変色する着色剤のほか、当該着色剤を支持体表面に定着させるために、合成樹脂が含まれている。特に、熱変色性樹脂層中でにじみをなくし、明瞭な文字や絵柄を定着させる場合は、浸透後の定着状態が安定化して置くこともまた重要である。本発明では、かかる点に鑑み、熱変色性インキには熱硬化型又は紫外線硬化型の合成樹脂が含まれている。この合成樹脂としては、特に限定されるものではないが、浸透性染料が加熱時に浸透して染着する上で好ましい合成樹脂でなければならず、その合成樹脂としてはエポキシ樹脂、エポキシアクリレート樹脂、アクリル樹脂、ポリエステル樹脂が好ましいことを見出した。本請求項６の発明は、熱変色性インキが、エポキシ樹脂、エポキシアクリレート樹脂、アクリル樹脂、ポリエステル樹脂のいずれかを含有する請求項５記載の絵付けセットである。
【００１３】
熱変色性樹脂層は熱変色性インキを支持体表面に塗工することによって形成されるが、熱変色性インキを印刷し、又は熱変色性印刷物が形成された転写紙を転写して形成することもできる。本請求項７の発明は熱変色性樹脂層が熱変色性印刷層である請求項２乃至６のいずれかに記載の絵付けセットである。
【００１４】
本発明の絵付けセットは、前記の通り、熱変色性樹脂層が形成された支持体と、描画材或は筆記具材料などの着色組成物を必須の組み合わせ要素とするものであるが、絵付けセット用として、上記の熱変色性樹脂層が支持体面上に形成された支持体単独としても提供することができる。本請求項８の発明は、請求項２、５、６又は７のいずれかに記載の熱変色性樹脂層が支持体面上に形成された絵付けセット用支持体である。また、同様に、上記の着色組成物単独でも提供することができる。本請求項９の発明は、支持体表面に形成された請求項２記載の熱変色性樹脂層の色によって隠し文字又は隠し絵柄等となりかつ加熱時に上記熱変色性樹脂層に浸透して染着する浸透性染料を含有する請求項２乃至７のいずれかに記載の着色組成物である。
【００１５】
また、支持体としては前記の通り格別限定されないためフィルムや布地などを用いることができる。そして特に、表面に熱変色性樹脂層を形成したフィルムや布地を支持体として用いた場合、これを更に別個の支持体、例えばマグカップやガラス又は合成樹脂製コップなどに貼着して、前記と同様の絵付けをすることもできる。
【００１６】
【発明の実施の形態】
図１は本発明の絵付け方法で実施する支持体であるマグカップの要部拡大断面図である。１はマグカップの支持体、２はこの支持体１面上に部分的に形成された１層の熱変色性樹脂層である。図２はこの熱変色性樹脂層２に本発明の着色組成物であるクレヨンを用いて描いた状態を示す支持体表面の要部概略断面図である。図２において、熱変色性樹脂層２上には着色組成物３が付着されている。図３は着色組成物３のうち浸透性染料４が熱変色性樹脂層２に浸透し染着された状態を示す支持体の要部拡大概略図である。すなわち、図２の支持体を加熱すると、この加熱によって着色組成物３に含まれる浸透性染料４が熱変色性樹脂層２内に浸透して、熱変色性樹脂層２内に染着固定される。但し、本発明では、図示の様に、この浸透性染料４は、例えば常温時では黒色の熱変色性樹脂層２によって色彩的に隠蔽されており、隠し文字又は隠し絵柄等となっている。そこで、図４に示す様に、このようにして絵付けされたものを再加熱することで、熱変色性樹脂層２が例えば透明となり、熱変色性樹脂層２内に浸透した浸透性染料４の隠し文字又は隠し絵柄等が浮かび上がる。
【００１７】
支持体は、既述の通り、特に限定されるものではない。ガラス、陶磁器、金属のほか、合成樹脂、ホーロー、紙類、金属、木材など各種の材料又は製品を使用できる。特に、既述の様に、マグカップ、ガラスコップ、湯飲み、皿、プレート等の食器や、タイル、合成樹脂フィルム・シートや紙、布類などが好適である。
【００１８】
支持体表面の着色は特に限定されるものではないが、着色組成物の浸透性染料が透明又は薄い色の熱変色性樹脂層中に浮かび上がってきたとき、熱変色性樹脂層の下地を構成している支持体の着色が、更に浸透性染料の筆跡を隠蔽する場合は好ましくない。但し、これは熱変色性樹脂層が透明又は薄い色の場合であって、透明又は薄い色ではない場合は支持体表面の着色は制限を受けない。この着色としては、黒色など比較的濃い色の熱変色性樹脂層とすることが望ましい。また、透明或は薄い色でも、支持体表面に絵柄等が描かれている場合は、更にこの支持体表面の絵柄と、浮かび上がってきた筆跡等とが重なり合って趣向のある面白さを呈することもできる。
【００１９】
本発明の熱変色性樹脂層は、常温で黒色又は灰色等の着色組成物の隠蔽性背景色となり、加熱することにより透明又は半透明等の着色組成物の出現性背景色となるものである。この点で、本発明の熱変色性樹脂層は、常温−加熱間において可逆的な変色を呈するものが望ましいが、不可逆的な熱変色性樹脂層であっても適用される。また、隠蔽性背景色と出現性背景色となる温度領域については、常温で隠蔽性背景色となり、加熱時に出現性背景色となる熱変色性樹脂層が好ましい。この熱変色性樹脂層を形成する手段は、既述の通り又は後述する通り、公知の熱変色性インキを用いて達成することができる。なお、加熱時の温度領域の違いにより一定の温度領域で１の出現性背景色となり、更に加熱することで他の出現性背景色が生じるようにすることもできる。また、熱変色性樹脂層は少なくとも１層支持体に形成されていればよい。なお、２層以上の場合は、特定温度における熱変色の違いを利用して、筆跡等の浮かび上がらせ方を制御することもできる。また、熱変色性樹脂層の支持体への付着力を向上させるために、熱変色性樹脂層を複数層としたり、支持体への接着力の高い非熱変色性樹脂層を介して熱変色性樹脂層を形成することもできる。
【００２０】
本発明の着色組成物は、既述の様に、クレヨン、パス、水性絵具、油性絵具、コンテ、マーキングペン用インキ組成物、ボールペン用インキ組成物など各種の描画材又は筆記具が適用される。この適用にあたっては、それぞれの描画材又は筆記具の成分に応じて浸透性染料を配合することができる。浸透性染料としては、油溶性染料、昇華性染料、分散染料のほか、アゾ系染料、塩基性染料、酸性染料、含金染料を例示できる。
【００２１】
例えば着色組成物がクレヨンや絵の具などの場合、それにはバインダーであるワックスと染料が含有されているが、通常のクレヨンは、描画面に描いた後は、染料が分散している当該ワックス成分により描画面に付着しているのが普通である。これに対して、本発明に係るクレヨンや絵の具等は、描画面に描いた後、加熱によってバインダーであるワックスを溶解することでワックス中に分散している浸透性染料を再溶解し、浸透性染料がワックス成分中を沈降して熱変色性樹脂層に浸透して染着する。従って、クレヨンや絵の具などの場合は、ワックス成分が融解するとともに当該ワックス成分中に融解して前記熱変色性樹脂層に浸透する浸透性染料を有効成分とすることが必要である。
【００２２】
したがって、上記の浸透性染料とバインダーは互いになじみがよく、上記の染料はバインダーに分散でき、又加熱によってバインダーは溶解し、染料はこのバインダー中で分散し、しかも沈降して熱変色性樹脂層に浸透して染着しうるものでなければならない。また好ましくは上記加熱は従来のように高温で加熱せずに、たとえば陶器の容器内に湯を入れたり、ドライヤー等だけで簡単に処理できることが望ましい。また、浸透性染料が熱変色性樹脂層に染着した後、熱変色性樹脂層表面に残っているバインダーなどの残成分については水などで容易に洗浄できることが望ましい。
【００２３】
かかる点から着色組成物がクレヨンや絵の具などの場合、浸透性染料としては、油溶性染料、昇華性染料、分散染料が例示できる。またバインダーを構成するワックスは、上記熱変色性樹脂層、特に熱硬化型又は紫外線硬化型合成樹脂を含む熱変色性樹脂層に対して、浸透性染料だけが浸透するものでなければならない。また当該染料が熱変色性樹脂層に浸透して染着した後は、熱変色性樹脂層表面に残っているバインダーなどの残成分は水などで容易に洗浄できるようにするために、水溶性のものであることが好ましい。この点でワックスは水溶性ワックスとして、たとえばポリエチレングリコールが好ましい。
【００２４】
また、陶器の容器内に湯を入れるだけで熱処理できるかまたはドライヤーなどで簡単に熱処理できるようにするため、融点が１００℃以下、好ましくは７０〜８０℃のワックスが好ましく、この点で分子量（平均分子量）が１０００〜２０００のポリエチレングリコールが好適である。また下記の一般式で示されるエステル化合物（以下、単に「エステル化合物」という。）も水で洗浄することができる水溶性ワックスとして好ましい。
【００２５】
【化１】
0003973114.tif 000002
（Ｒは炭素数２５〜３２のアルキル基、ｎは４〜５０の整数で示される化合物である。）
【００２６】
このエステル化合物は、天然ワックス、特に高級脂肪酸とポリエチレングリコールでエステル化することにより得られる。なお、水溶性ワックスを使用しない場合は油性の通常のワックスに界面活性剤を含ませることにより、乳化させて熱変色性樹脂層表面に残っているバインダーなどの残成分を水などで容易に洗浄できるようにすることができる。油性のワックス及び界面活性剤は、公知のものであればすべて採用することができる。また、クレヨンの構成成分として、水溶性樹脂を含有させることが望ましい。
【００２７】
マーキングペンは、周知のように、通常、たとえば、容器内にインキを浸潤させた中綿を装填し、この中綿と連続するペン先にメラミン樹脂で固めたアクリル繊維を用い、このアクリル繊維の毛細管現象を利用して塗工する。したがって、マーキングペン用インキ組成物は、同マーキングペンに使用することができると同時に陶磁器などの支持体表面の熱変色性樹脂層にもなじんで、浸透しやすいインキでなければならない。
【００２８】
従って、マーキングペン用インキに使用する浸透性染料は、アゾ系染料、塩基性染料、酸性染料、合金染料などを例示することができる。ただし、熱変色性樹脂層に良好に浸透し染着する染料としてはアゾ系染料が好適である。また、アゾ系染料は、耐アルコール性に優れ毒性もないことから、陶磁器、特にマグカップなどの陶器には良好に使用することができる。
【００２９】
かかる点から、マーキングペン用インキ組成物は、グリコールエーテル系溶剤または脂環式炭化水素系溶剤のいずれかの溶剤とアルコール系溶剤、界面活性剤、浸透性染料を有効成分とし、粘度調節用樹脂として非接着性樹脂を含有するインキが好適であり、このインキを充填したマーキングペンが使用の簡便性の点で好ましい。
【００３０】
グリコールエーテル系溶剤は、極性主溶剤として使用するもので、エチレングリコールモノエチルエーテル、エチレングリコールモノメチルエーテル、エチレングリコールモノブチルエーテル、ジエチレングリコールモノエチルエーテル、ジエチレングリコールモノメチルエーテル、ジエチレングリコールモノブチルエーテル、プロピレングリコールモノエチルエーテル、プロピレングリコールモノメチルエーテル、プロピレングリコールモノブチルエーテル、ジプロピレングリコールモノエチルエーテル、ジプロピレングリコールモノメチルエーテル、ジプロピレングリコールモノブチルエーテル等が例示できるが、特にプロピレングリコールモノメチルエーテルが毒性が少ない点で好ましい。なお、グリコールエーテル系溶剤は、アルコール系溶剤を主溶剤として含む溶剤として使用できる。脂環式炭化水素系溶剤としては、エチルシクロヘキサン、メチルシクロヘキサン、ブチルシクロヘキサン、ジエチルシクロヘキサン、ジメチルシクロヘキサン、ジブチルシクロヘキサンを例示することができる。
【００３１】
アルコール系溶剤は、溶解補助剤として使用するものであるが、浸透性確保のため、極性を有する溶解助剤が好ましく、ベンジルアルコール、エチルアルコール、メチルアルコール、プロピルアルコール、ペプチルアルコールを例示することができる。無論これに限定されるものではない。ただしベンジルアルコールとエチルアルコールが浸透性向上の点で好ましいアルコールである。
【００３２】
界面活性剤は、塗面に対するインキのハジキを防止するための成分であり、フッ素系界面活性剤、シリコン系界面活性剤が例示できるが特にフッ素系界面活性剤が熱変色性樹脂層でインキがはじくのを有効に防止できる点で効果的である。
【００３３】
粘度調節用の非接着性樹脂はケトン樹脂やポリブタジエン樹脂、ポリブテン樹脂、ポリプレン樹脂等を例示することができる。非接着性樹脂でなければならないのは、この発明で使用するインキが、支持体表面だけに定着するのではなく、熱変色性樹脂層の内部に浸透し定着しなければならないからである。従来、一般のマーキングペン用のインキ成分もグリコールエーテル系溶剤、アルコール系溶剤などを使用しているが、従来のマーキングペンのインキ成分は浸透を排除する思想が前提にあり、よって粘度調節用樹脂は、専らインキの漏れやにじみをなくすために接着性樹脂を用いるか、非接着性樹脂を用いるとしても接着性樹脂と組み合わせるか、あるいは比較的粘度を上げておくのが通常であった。この発明のマーキングペンは、従来とは思想的には全く逆に支持体表面の熱変色性樹脂層に浸透しうるインキ配合組成を採用している。特に、粘度調節用の樹脂は従来のように接着性のものを用いずに非接着性の樹脂を用いて浸透性を主要に制御している。
【００３４】
一方、支持体表面の熱変色性樹脂層を形成する熱変色性インキに用いられる合成樹脂は、該支持体に接着性のある熱可塑性樹脂、または既述の通り、熱硬化性樹脂を使用することができる。なお、浸透後の染着状態を安定化させるためには熱硬化性樹脂や紫外線硬化性樹脂を使用することが望ましい。また熱硬化性樹脂の場合は熱可塑性樹脂に比して熱的にも安定しており陶器製のカップなどに使用する場合は好適である。
【００３５】
本発明の熱変色性インキに用いる熱硬化型インキとしては、エポキシ樹脂および、エポキシアクリレート樹脂、該エポキシ樹脂等と常温で反応して硬化する第１硬化剤、及び該樹脂と８０〜２００℃で反応して硬化する第２硬化剤、及びアクリル樹脂またはポリエステルを含むものが好適に使用できる。
【００３６】
エポキシ樹脂としては、ビスフェノールＡ型エポキシ樹脂、ビスフェノールＦ型エポキシ樹脂、ノボラック型エポキシ樹脂、臭素化エポキシ樹脂、ポリグリコール型エポキシ樹脂などがあげられる。これらのうちでは分子量２００〜５０００程度で（樹脂の分子量）／（分子中のエポキシ基の個数）で示される値（以下、エポキシ当量と略記する。）が１００〜１０００程度のビスフェノールＡ型エポキシ樹脂がより好ましい。中でもエポキシ当量が１００〜５００程度のものは常温で液体であるため最適である。なお、エポキシ当量が５００〜１０００のものであっても希釈剤により溶解することによって使用することができる。
【００３７】
エポキシアクリレート樹脂としては上記のようなエポキシ樹脂のエポキシ基をアクリル酸によりエステル化して、官能記をアクリロイル基としたものがあげられる。
【００３８】
これらの樹脂と常温反応する第１硬化剤は必須成分ではないが、エポキシ樹脂等と１０〜３０℃程度の常温で緩やかに反応するものであり、熱変色性印刷物の表面を硬化させ以後の作業を容易とするものである。第１硬化剤としては、脂肪族アミン類、脂環族アミン類、芳香族アミン類、アミンアダクト、酸無水物、ポリアミド樹脂などがあげられ、これらのうち１種または２種以上を用いる。
【００３９】
脂肪族アミン類としては、ジエチレントリアミン、トリエチレンテトラミン，Ｎ−アミノエチルピペラジン、ジエチルアミノプロピルアミン等が用いられる。
【００４０】
脂環族アミン類としてはイソホロンアミン、３，９−ビス（３−アミノプロピル）−２，４，８，１０−テトラオキサスピロ［５，５］ウンデカン、１，３−ビスアミノメチルヘキサン、ｍ−キシリレンジアミン等が用いられる。
芳香族アミン類としてはメタフェニレンジアミン、ジアミノジフェニルメタン、ジアミノジフェニルスルホン、トルイレンジアミン等が用いられる。
アミンアダクトとしては上記のアミンとアミンの反応性を有するエポキシ樹脂などと反応させてアダクトが用いられる。
【００４１】
酸無水物類としては、無水フタル酸、メチルテトラヒドロ無水フタル酸、無水トリメット酸などの芳香族酸無水物、無水マレイン酸、無水コハク酸、テトラヒドロ無水フタル酸、無水メチルナジック酸、アルケニル無水コハク酸、ヘキサヒドロ無水フタル酸等の環状脂肪酸無水物、ポリアジピン酸無水物、ポリアゼライン酸無水物等の脂肪族酸無水物、クロレンド酸無水物、テトラブロム無水フタル酸などのハロゲン化酸無水物などが用いられる。
【００４２】
第１硬化剤は常温でエポキシ樹脂などと反応するものであれば液状であっても個体状であってもよい。これらの第１硬化剤の中ではアミンアダクト及びポリアミド樹脂がより好ましく、（硬化剤の分子量）／（分子中の活性酸素の個数）により表される値（以下、活性水素当量と略記する。）が２０〜６００程度であって、常温で液状のものがより好ましい。
【００４３】
第２硬化剤は８０〜２００℃程度の加熱条件下にエポキシ樹脂などと反応するものであり、熱変色性樹脂層を完全に硬化させるものである。このような硬化剤としてはエポキシ樹脂など用の潜在硬化剤として公知のものがそのまま使用できる。具体的にはジシアミンジアミド及びその誘導体、有機酸ヒドラジド、イミダゾール類、三フッ化ホウ素−アミン錯体、及びその他のものが例示でき、これらの一種または二種以上が使用される。
【００４４】
ジシアンジアミド及びその誘導体としてはジシアンジアミド、ｏ−トリルビグアニド、フェニルビグアニド、α−ベンジルビグアニド、α−２，５−ジメチルビグアニド、フェニルビグアニドオキサレート等があげられる。
有機酸ヒドラジドとしてはコハク酸ジヒドラジド、アジピン酸ジヒドラジド、ｐ−オキシ安息香酸ヒドラジド等があげられる。
イミダゾール類としては２−ヘプタデシルイミダゾール、１−シアノエチル−４−メチルイミダゾール、２−メチルイミダリウムイソシアムレート等があげられる。
三フッ化ホウ素アミン錯体としては、モノメチルアミンのＢＦ3錯体、ｎ−ヘキシルアミンのＢＦ3錯体、トリエチルアミンのＢＦ3錯体等があげられる。
【００４５】
その他のものとしては、融点８０℃以上のアミンアダクト、ジアリルメラミン、常温で活性な硬化剤を内包し、８０℃以上で壁材が崩壊することにより硬化剤としての機能を発揮するカプセル等が例示できる。
これらの第２硬化剤の中ではジシアンジアミド及びその誘導体、有機酸ヒドラジド及び融点８０℃以上のアミンアダクトが好ましい。
【００４６】
また、これらの樹脂と配合させる熱変色性着色料として、公知の可逆的熱変色組成物を単独であるいは他の公知の着色料と合わせて配合する。このような可逆的熱変色組成物は電子供与性呈色性有機化合物（発色剤）、電子受容性化合物（顕色剤）及び減感剤からなるものであり、種々のものが公知となっている。この可逆的熱変色組成物は特に限定されるものではない。また、この可逆的熱変色組成物はマイクロカプセル化した状態で使用してもよい。また使用量はエポキシ樹脂などの硬化型樹脂１００部に対して５から７０部程度配合する。
【００４７】
本熱変色性インキ組成物にはアクリル樹脂またはポリエステル樹脂が配合されている。かかる樹脂は、浸透性染料な浸透の容易性を考慮して配合されるものであり、その配合量はエポキシ樹脂など１００部に対して５〜５００部程度配合することが好ましい。かかる配合量より少ない場合は浸透性染料の浸透が困難となり、非熱変色性インキによる塗膜の耐久性が損なわれる。一方、かかる配合量より多い場合は、熱変色性樹脂層の硬化が十分に行われないため、接着が弱くなり、熱変色性樹脂層の耐久性が損なわれる。
【００４８】
アクリル樹脂としては広義に解釈し、ポリアクリル酸、ポリアクリル酸エチル、ポリアクリル酸メチル、ポリアクリロニトリル、ポリメタクリル酸メチルなどが使用できる。
【００４９】
ポリエステル樹脂としてはポリエチレンテレフタレート、ポリエチレンテレブタレート、公知の不飽和ポリエステル樹脂、アルキド樹脂、ラクトンの開環重合により得られるもの等が使用できる。
【００５０】
その他、必要に応じて反応性希釈剤、体質顔料、接着促進剤、消泡剤等種々の公知の添加剤を配合することができる。
【００５１】
反応性希釈剤としては、バーサディック酸グリシジルエステル、フェニルグリシジルエーテル、アリルグリシジルエーテル、ｎ−ブチルグリシジルエーテルなどが例示できる。これらの配合量はエポキシ樹脂など１００部に対して通常５〜３０部程度とし、さらに好ましくは５〜１０部程度とするとよい。
【００５２】
体質顔料としてはシリカ、アルミナ、アルミナシリケート、炭酸カルシウム、マイカ、石英粉などが例示できる。その使用量は組成物の流れ性を調整するに必要な量であればよく、エポキシ樹脂など１００部に対し通常２〜２０部程度とし、さらに好ましくは２〜４部程度とする。
【００５３】
接着促進剤としては、γ−グリシドキシプロピルトリメトキシシラン、Ｎ−β（アミノエチル）−アミノプロピルトリメトキシシラン、β−（３，４−エポキシシクロヘキシル）エチルトリメトキシシラン、γ−クロロプロピルトリメロキシシラン等のシラン系カップリング剤が例示される。その使用量は特に限定されるものではなくエポキシ樹脂など１００部に対し通常０．０５〜５部程度とし、より好ましくは０．０７〜３部程度がよい。
【００５４】
消泡剤としてはポリエーテル変性メチルアルキルポリシロキサン、ポリエステル変性ポリジメチルシロキサンなどの公知のシロキサン系消泡剤が例示できる。その使用量はエポキシ樹脂など１００部に対して通常０．０５〜５部程度とし、さらに好ましくは０．０７〜３部程度がよい。
【００５５】
本発明に用いる紫外線硬化型インキとしては各種公知のものが使用できる。たとえば特開平８−４８９２３に開示されているような紫外線硬化型樹脂に上記の可逆的熱変色性組成物を配合して使用すればよい。ただしこのインキに限定されるものではない。
【００５６】
これらの熱変色性インキ組成物を支持体に塗工するにあたっては、スクリーン印刷など公知の方法により絵柄層として印刷し、加熱及び紫外線照射を施し硬化させる。２種以上の熱変色性樹脂の印刷層を設ける場合は同様の操作を必要回数だけ繰り返し行う。なお、印刷層の上に着色組成物による塗工を隠蔽できるよう、最上部に設けられる熱変色性樹脂層は隠蔽率が高い濃厚な色にすることが好ましい。好ましくは、常温で黒、もしくは濃紺で、変色温度域では無色透明または有色透明に変色することが好ましい。
【００５７】
支持体表面に塗工する熱変色性樹脂層の厚さは支持体の種類に応じて適宜選択することができるが、通常厚さ０．１〜８０μｍで塗工するのが好ましい範囲である。厚さ０．１μｍより少ないと、ピンホールができたり、支持体に樹脂が均一につかない。８０μｍを越えると、表面に凹凸ができ、膜厚が均一にならないからである。
【００５８】
また、支持体表面に塗工する合成樹脂の焼き付け加工の温度も、当該合成樹脂の種類に応じて決定される。通常、１００〜２００℃が好適な範囲である。これは合成樹脂の軟化温度及び硬化温度によるためである。
【００５９】
【実施例】
以下本発明を実施例によって詳細に説明する。なお、本発明はこれらの実施例に限定されるものではない。
まず、以下の実施例１〜４に使用する着色組成物及び熱変色性インキについて説明する。
【００６０】
（１）着色組成物
後述の各種浸透性染料を以下の割合で配合し着色組成物１〜１３を製造した。
（着色組成物１）
浸透性染料１          １０部
ワックス１            ４０部
ワックス４            ２０部
バインダー１            ３部
上記の配合染料成分を混合撹拌して黄色クレヨンを製造した。
（着色組成物２）
浸透性染料２          １０部
ワックス２            ４０部
ワックス５            ２０部
バインダー１            ３部
上記の配合染料成分を混合撹拌して赤色クレヨンを製造した。
（着色組成物３）
浸透性染料３          １０部
ワックス３            ４０部
ワックス６            ２０部
バインダー１            ３部
上記の配合染料成分を混合撹拌して青色クレヨンを製造した。
（着色組成物４）
浸透性染料４          １０部
ワックス１            ４０部
ワックス４            ２０部
バインダー１            ３部
上記の配合染料成分を混合撹拌して黒色クレヨンを製造した。
（着色組成物５）
浸透性染料１          １０部
ワックス４            ３０部
バインダー２          １０部
水                    ５０部
上記の配合染料成分を混合撹拌して黄色水彩絵の具を製造した。
【００６１】
（着色組成物６）
浸透性染料２          １０部
ワックス５            ３０部
バインダー２          １０部
水                    ５０部
上記の配合染料成分を混合撹拌して赤色水彩絵の具を製造した。
（着色組成物７）
浸透性染料３          １０部
ワックス６            ３０部
バインダー３          １０部
水                    ６０部
上記の配合染料成分を混合撹拌して青色水彩絵の具を製造した。
（着色組成物８）
浸透性染料４          １０部
ワックス４            ３０部
バインダー４          １０部
水                    ５０部
上記の配合染料成分を混合撹拌して黒色水彩絵の具を製造した。
（着色組成物９）
浸透性染料５            ４部
溶剤１                ６０部
溶剤２                  ７部
溶剤３                １７部
界面活性剤          ０．２部
非接着性樹脂          １１部
上記の配合染料成分を混合撹拌して赤色マーキングペン用インキ組成物を製造した。
（着色組成物１０）
浸透性染料６            ３部
溶剤１                ５５部
溶剤２                  ８部
溶剤３                １８部
界面活性剤          ０．２部
非接着性樹脂          １３部
上記の配合染料成分を混合撹拌して青色マーキングペン用インキ組成物を製造した。
【００６３】
（着色組成物１１）
浸透性染料７            ５部
溶剤１                ６０部
溶剤２                  ８部
溶剤３                １５部
界面活性剤          ０．２部
非接着性樹脂          １５部
上記の配合染料成分を混合撹拌して黒色マーキングペン用インキ組成物を製造した。
（着色組成物１２）
浸透性染料８            ４部
溶剤１                ５０部
溶剤２                  ５部
溶剤３                １６部
界面活性剤          ０．２部
非接着性樹脂          １０部
上記の配合染料成分を混合撹拌して黄色マーキングペン用インキ組成物を製造した。
（着色組成物１３）
浸透性染料６            ３部
浸透性染料８            ２部
溶剤１                ５５部
溶剤２                  ６部
溶剤３                １５部
界面活性剤          ０．２部
非接着性樹脂            ８部
上記の配合染料成分を混合撹拌して緑色マーキングペン用インキ組成物を製造した。
【００６４】
上記着色組成物で使用した浸透性染料、ワックス、溶剤、溶剤助剤、界面活性剤などは以下の通りである。
【００６５】
浸透性染料１    昇華性染料：キノフタロン（Quinophthalon）誘導体（日本化                  薬社製  商品名「カヤセットイエローＡＧ」）
浸透性染料２    昇華性染料：Ｃ．Ｉ．ソルベントレッド−１４６（日本化薬社製商品名「カヤセットレッドＢ」）
浸透性染料３    昇華性染料：Ｃ．Ｉ．ソルベントブルー−１０５（日本化薬社製商品名「カヤセットブルーＦＲ」）
浸透性染料４    昇華性染料：アゾ・アントラキノン系染料（日本化薬社製  商品名「カヤセットブラック９２２（Ｎ）」）
浸透性染料５    ジアゾ系染料（オリエント社製  商品名「Ｒｅｄ５Ｂ」（Ｃ．Ｉ．２６１２５））
浸透性染料６    アントラキノン系染料（オリエント社製  商品名「ＢｌｕｅＩＩｎ」（Ｃ．Ｉ．６１５５４））
浸透性染料７    モノアゾ系染料（オリエント社製  商品名「ＹｅｌｌｏｗＧＧＳ（Ｃ．Ｉ．１１０２１））
浸透性染料８    ジアゾ系染料（オリエント社製  商品名「ＢｌａｃｋＨＢＢ」（Ｃ．Ｉ．２６１５０））
【００６６】
ワックス
ワックス１    化１に記載のエステル化合物（分子量４００）
ワックス２    化１に記載のエステル化合物（分子量７００）
ワックス３    化１に記載のエステル化合物（分子量２０００）
ワックス４    ポリエチレングリコール（分子量１０００）
ワックス５    ポリエチレングリコール（分子量４０００）
ワックス６    ポリエチレングリコール（分子量５０００）
【００６７】
バインダー
バインダー１  水溶性樹脂：カルボキシメチルセルロース（第一工業製薬社製商品名「セロゲン６Ａ」）
バインダー２  ポリビニルアルコール
バインダー３  デキストリン
バインダー４  アラビアゴム
【００６８】
溶剤、溶剤助剤、界面活性剤など
溶剤１      プロピレングリコールモノメチルエーテル（ダウケミカル社製  商品名「ダワノールＰＭ」）
溶剤２      ベンジルアルコール
溶剤３      エタノール
界面活性剤    フッ素系界面活性剤（信越シリコン社製  商品名「ＦＣ４３０」）
非接着性樹脂  粘度調整用非接着性樹脂：ケトン樹脂（日立化成社製  商品名「ハイラックＨ」）
【００６９】
（２）熱変色性インキ組成物
次に、支持体表面に熱変色性樹脂層を形成する熱変色性インキ組成物を説明する。後述の熱変色性顔料であるＴＣ顔料（商品名、（株）サクラクレパス製熱変色性顔料）を以下の割合で配合し、熱変色性インキ組成物１〜３を製造した。なお、熱変色性インキ組成物１〜２は、いずれも２液硬化型のスクリーン印刷用インキ組成物として製造し、いずれも下記熱変色性インキ組成物の原液成分７５部に対し硬化剤２０部、接着促進剤１部を配合することにより得られた。硬化剤はアミンアダクト（活性水素当量約４７、油化シェルエポキシ（株）製  商標名「エピキュアーＵ」）を用いた。また接着促進剤はγ−クロロプロピルトリメトキシシラン系接着促進剤（信越化学（株）製  商標名「ＫＢＭ７０３」）を用いた。
【００７０】
（熱変色性インキ組成物１）
原液成分
ＴＣ顔料１                        ３５部
エポキシ樹脂                      ６０部
反応希釈剤（商標名；カージュラＥ）３．０部
消泡剤                            ０．５部
体質顔料１                        １．５部
（熱変色性インキ組成物２）
原液成分
ＴＣ顔料２                        ３５部
エポキシアクリル樹脂              ６０部
反応希釈剤（商標名；カージュラＥ）３．０部
消泡剤１                          ０．５部
体質顔料２                        １．５部
（熱変色性インキ組成物３）
ＴＣ顔料１                        ３５部
ポリエステル樹脂                  ６０部
反応希釈剤（商標名；カージュラＥ）３．０部
消泡剤１                          ０．５部
体質顔料１                        １．５部
【００７１】
上記熱変色性インキ組成物で用いた熱変色性顔料であるＴＣ顔料、エポキシ樹脂、エポキシアクリル樹脂は以下の通りである。
【００７２】
ＴＣ顔料１        熱変色性顔料（（株）サクラクレパス製  商標名「ＴＣパウダーブラック」）
ＴＣ顔料２        熱変色性顔料（（株）サクラクレパス製  商標名「ＴＣパウダーレッド１５」）
エポキシ樹脂      ビスフェノールＡ型エポキシ樹脂  エポキシ当量約１８９（油化シェルエポキシ（株）製  商標名「エピコート８２８」）
エポキシアクリル樹脂
ビスフェノールＡ型エポキシアクリレート  分子量１１００（日本化薬（株）製  商標名「カヤラッドＲ１３１」）
【００７３】
（実施例１）
熱変色性インキ組成物１を陶器製マグカップに塗布した後、１００℃で３０分焼き付けして熱変色性樹脂層を形成し、これに上記の着色組成物１〜４を用いてそれぞれ絵柄を付した。絵柄は黒色の熱変色性樹脂層の面上に付着されていた。その後着色組成物で付した絵柄を浸透させるためにこのマグカップに、９０℃の湯を入れ、３分後にマグカップ表面の残りワックスを水で拭き取った。常温に戻し、状態をみたところ、絵柄は黒色の熱変色性樹脂層内に染着固定され、判読できなかった。その後、再度マグカップに７０℃の湯を入れ再加熱したところ、熱変色性樹脂層は透明となり、当該熱変色性樹脂層中に上記の絵柄が浮かび上がった。
【００７４】
（実施例２）
上質模造紙上にデキストリンからなる水溶性糊料層を有する離型紙に熱変色性インキ組成物１をスクリーン印刷し、シリコン樹脂からなる被覆層を形成した後、乾燥して熱変色性インキ組成物１の転写紙を得た。この転写紙を合成樹脂製コップ表面に転写した後、１４０℃で３０分焼き付けして熱変色性樹脂層の印刷層を合成樹脂製コップ表面に形成した。次に、この熱変色性樹脂層の印刷層に、前記着色組成物５〜８を用いて絵柄を付した。その結果、絵柄は黒色の熱変色性樹脂層の面上に付着されていた。その後着色組成物で付した絵柄を浸透させるためにこのマグカップに、９０℃の湯を入れ、３分後にマグカップ表面の残りワックスを水で拭き取った。常温に戻し、状態をみたところ、絵柄は黒色の熱変色性樹脂層内に染着固定され、判読できなかった。その後、再度マグカップに７０℃の湯を入れ再加熱したところ、熱変色性樹脂層は透明となり、当該熱変色性樹脂層中に上記の絵柄が浮かび上がった。
【００７５】
（実施例３）
熱変色性インキ組成物２を合成樹脂製フィルム上に印刷した後、１００℃で３０分焼き付けて熱変色性樹脂層の印刷層を合成樹脂製フィルム上に形成した。次に、この熱変色性樹脂層の印刷層上に、前記着色組成物９〜１３を用いて絵柄を付した。その結果、絵柄は黒色の熱変色性樹脂層の面上に付着されていた。次に、着色組成物で付した絵柄を浸透させるためにドライヤーで加熱し、水分を含んだ紙で拭き取った。常温に戻し、状態をみたところ、絵柄は黒色の熱変色性樹脂層内に染着固定され、判読できなかった。その後、再度マグカップに７０℃の湯を入れ再加熱したところ、熱変色性樹脂層は透明となり、当該熱変色性樹脂層中に上記の絵柄が浮かび上がった。
【００７６】
（実施例４）
熱変色性インキ組成物２を布地上に印刷した後、１００℃で３０分焼き付けて熱変色性樹脂層の印刷層を布地上に形成した。次に、この熱変色性樹脂層の印刷層上に、前記着色組成物９〜１３を用いて絵柄を付した。その結果、絵柄は黒色の熱変色性樹脂層の面上に付着されていた。次に、着色組成物で付した絵柄を浸透させるためにドライヤーで加熱し、水分を含んだ紙で拭き取った。常温に戻し、状態をみたところ、絵柄は黒色の熱変色性樹脂層内に染着固定され、判読できなかった。その後、再度マグカップに７０℃の湯を入れ再加熱したところ、熱変色性樹脂層は透明となり、当該熱変色性樹脂層中に上記の絵柄が浮かび上がった。
【００７７】
各実施例により得られた塗布面の性質を調べるため、実施例１〜１３で得られたものについて以下の各種試験を行った。
【００７８】
（接着性試験）
各熱変色性樹脂層の面上でクロスカットセロテープ剥離試験を行った。その結果、いずれも剥離がなく、着色組成物で付した絵柄も消去しなかった。
（耐温水接着性試験）
各熱変色性樹脂層が形成された支持体を８０℃の温水に１０分間浸漬後、接着性試験と同様の方法で接着性を確認した。その結果、剥離がなく、着色組成物で付した絵柄も消去しなかった。
（耐水性試験）
各熱変色性樹脂層が形成された支持体を水に室温で２４時間浸漬後、接着性試験と同様の方法で接着性を確認した。その結果、剥離がなく、着色組成物で付した絵柄も消去しなかった。
（耐洗剤水性試験）
各熱変色性樹脂層が形成された支持体を食器洗い用洗剤（（株）ライオン製  商品名「チャーミーグリーン」）を３ｍｌ／ｌの濃度で溶かした液に室温で２４時間浸漬後、接着性試験と同様の方法で接着性を確認した。その結果、剥離がなく、着色組成物で付した絵柄も消去しなかった。
（耐漂白剤水性試験）
各熱変色性樹脂層が形成された支持体を食器用漂白剤（（株）花王製  商品名「キッチンハイター」）を１０ｍｌ／ｌの濃度で溶かした液に室温で２４時間浸漬後、接着性試験と同様の方法で接着性を確認した。その結果、剥離が全くなく、着色組成物で付した絵柄も消去しなかった。
（繰り返し試験）
マグカップに９０度の湯を注ぎ、熱変色性樹脂層の発色、消色を２００回繰り返し同熱変色性樹脂層の状態を観察した。その結果、発色、消色に変化がみられず、同熱変色性樹脂層の状態も変化がなかった。
（食器洗い試験）
各熱変色性樹脂層が形成された支持体を、日本陶磁器検査協会の食器洗い試験に基づいて食器洗い試験を行った。その結果、剥離は全くみられず、着色組成物で付した絵柄も全く変化がなかった。
（安全性試験）
各熱変色性樹脂層が形成された支持体を、日本陶磁器検査協会の重金属溶出試験を行った。その結果、判定は安全合格であった。
【００７９】
【発明の効果】
本発明は、マグカップ等の支持体上に隠し文字や絵柄を描くことができ、湯等の加熱によって所定の温度域になると、隠されていた絵柄や文字などが熱変色樹脂層内から浮かび上がる絵付け方法である。従って、たとえば、この絵付け方法で絵付けされた隠し文字又は絵柄等のある陶磁器製のマグカップや合成樹脂製のコップを特定又は不特定の相手方にプレゼントすれば、当該相手方がコップに湯等を入れるなどして使用した時にメッセージ等がコップ表面に浮かび上がり、相手方に伝達することができる。因って、従来には全くない面白さの絵付けとすることができ、使用者の遊び心をくすぐり、著しく興味を引き起こす。また、特に、熱変色樹脂層が常温乃至加熱温度の間で可逆的に変色する熱変色インキを用いて形成されている場合、常温になると再び隠蔽され、隠し文字等となり、一層面白さを与えるものである。しかも、浮かび上がってきた絵柄や文字などは熱変色樹脂層内に浸透して染着されているから、光沢性を備え、かつ耐洗剤性、耐アルコール性及び耐温水性等の耐久性のある筆跡を形成することができる。
【００８０】
【図面の簡単な説明】
【図１】本発明の絵付け方法で実施する支持体であるマグカップの要部拡大断面図である。
【図２】この熱変色性樹脂層２に本発明の着色組成物であるクレヨンを用いて描いた状態を示す支持体表面の要部概略断面図である。
【図３】着色組成物３が熱変色性樹脂層２に浸透し染着された状態を示す支持体の要部拡大概略図である。
【図４】浸透性染料が熱変色性樹脂層２内に浸透した状態を示す支持体の要部拡大概略図である。
【符号の説明】
１    マグカップの支持体
２    熱変色性樹脂層
３    着色組成物
４    浸透性染料
【図１】
0003973114.tif 000003
【図２】
0003973114.tif 000004
【図３】
0003973114.tif 000005
【図４】
0003973114.tif 000006